(57)【要約】【課題】  本発明では、窒素とそれよりも分子径の大きい軽質ガス分子との分離に関し、従来の天然クリノプチロライト又はカルシウム型のクリノプチロライトよりも、適したクリノプチロライト及びその製造方法であって、工業的に適用が容易なクリノプチロライトの製造方法を提供する。【解決手段】  少なくともイオン交換サイト以外にアルカリ成分を含むストロンチウム型クリノプチロライト。この様なストロンチウム型クリノプチロライトは、イオン交換サイトにストロンチウムを有するクリノプチロライトをアルカリ水溶液に浸漬するアルカリ処理工程、アルカリ処理工程後のクリノプチロライトを１００℃以上、２００℃以下で処理する第一熱処理工程、及び第一熱処理工程後のクリノプチロライトを空気中で３００℃以上、６００℃以下で処理する第二熱処理工程を含むことを特徴とする製造方法により得ることができる。【選択図】  なし【特許請求の範囲】
【請求項１】
少なくともイオン交換サイト以外にアルカリ成分を含むストロンチウム型クリノプチロライト。
【請求項２】
ストロンチウム型クリノプチロライトの重量に対するアルカリ成分の重量が１．６重量％以上であることを特徴とする請求項１に記載のストロンチウム型クリノプチロライト。
【請求項３】
ストロンチウム型クリノプチロライトの重量に対するストロンチウムの重量が３．５重量％以上であることを特徴とする請求項１又は２に記載のストロンチウム型クリノプチロライト。
【請求項４】
ＢＥＴ比表面積が５ｍ２／ｇ以上、６０ｍ２／ｇ以下であることを特徴とする請求項１乃至３のいずれか一項に記載のストロンチウム型クリノプチロライト。
【請求項５】
ＢＥＴ比表面積が５ｍ２／ｇ以上、３０ｍ２／ｇ以下であることを特徴とする請求項１乃至４のいずれか一項に記載のストロンチウム型クリノプチロライト。
【請求項６】
ＢＥＴ比表面積が３０ｍ２／ｇを超え、６０ｍ２／ｇ以下であることを特徴とする請求項１乃至５のいずれか一項に記載のストロンチウム型クリノプチロライト。
【請求項７】
イオン交換サイトにストロンチウムを有するクリノプチロライトをアルカリ水溶液に浸漬するアルカリ処理工程、アルカリ処理工程後のクリノプチロライトを１００℃以上、２００℃以下で処理する第一熱処理工程、及び第一熱処理工程後のクリノプチロライトを空気中で３００℃以上、６００℃以下で処理する第二熱処理工程を含むことを特徴とする、ストロンチウム型クリノプチロライトの製造方法。
【請求項８】
クリノプチロライトが合成クリノプチロライトであることを特徴とする請求項７に記載の製造方法。
【請求項９】
前記アルカリ処理工程において、アルカリ水溶液が、アルカリ金属水酸化物、アルカリ土類金属水酸化物、珪酸アルカリ化合物及びアルミン酸アルカリ化合物の群から選ばれる少なくとも一種を含む水溶液であることを特徴とする請求項８又は９に記載の製造方法。
【請求項１０】
前記アルカリ処理工程後のストロンチウム型クリノプチロライトを溶媒中に混合する洗浄工程を有することを特徴とする請求項７乃至９のいずれかに記載の製造方法。
【請求項１１】
請求項１乃至６のいずれか一項に記載のストロンチウム型クリノプチロライトを含む窒素吸着剤。
【発明の詳細な説明】
【技術分野】
【０００１】
本発明は、軽質ガスの分離に適したクリノプチロライトに関する。より詳細には、本発明は、窒素よりも大きい分子径を有する気体分子と窒素との分離に適したクリノプチロライト及びその製造方法に関する。
【背景技術】
【０００２】
クリノプチロライトは、混合ガスから炭酸、酸素、窒素及びアルゴンなど軽質ガス分子を分離吸着する吸着剤として使用されている。例えば、特許文献１では炭化水素ガスから非燃焼成分である炭酸及び窒素を吸着除去することが報告されている。また、特許文献２には乾燥空気からアルゴン及び酸素を選択的に吸着除去することが報告されている。
【０００３】
さらには、特許文献３には軽質ガス分子をより選択的に吸着除去する方法としてカルシウムでイオン交換したクリノプチロライトを用いることにより軽質ガス分子であるメタンと窒素とを分離できることが報告されている。
【０００４】
また、特許文献４において、本発明者らは窒素の吸着特性に優れたストロンチウムイオン交換クリノプチロライトを報告している。
【０００５】
さらに、特許文献５には、窒素を含みメタンを主成分とする炭化水素ガスから窒素を分離するための方法および窒素分離装置であって、ストロンチウム交換クリノプチロライトからなる窒素吸着分離材料を使用するものが報告されている。
【先行技術文献】
【特許文献】
【０００６】
【特許文献１】特開昭６１−２５５９９５号公報
【特許文献２】特開昭５９−２０６０２９号公報
【特許文献３】特開昭６２−１３２７２７号公報
【特許文献４】特開２０１３−１４７４１５号公報
【特許文献５】特開２０１３−１４６７２２号公報
【発明の概要】
【発明が解決しようとする課題】
【０００７】
特許文献１のクリノプチロライト及びこれを用いた軽質ガス分子の吸着除去方法では、軽質ガス分子の吸着に高い温度を必要とする。これに加え、特許文献１のクリノプチロライトは炭酸の吸着は良好であったが、窒素分子を吸着しにくいことが実施例に開示されている。そのため、特許文献１のクリノプチロライトでは窒素の吸着除去は難しかった。
【０００８】
また、特許文献２のクリノプチロライトは、酸素とアルゴンを同時に吸着する。したがって、当該クリノプチロライトは、アルゴンより分子径が小さい窒素もアルゴンと同時に吸着する。そのため、特許文献２のクリノプチロライトでは、窒素とそれより大きい軽質ガス分子との吸着分離はできなかった。
【０００９】
特許文献３のカルシウム型のクリノプチロライトでは、メタンと窒素とを効率よく吸着分離できる。しかしながら、このような吸着分離特性を発現するためには、クリノプチロライトを真空下で焼成処理する必要があった。当該クリノプチロライトを工業的な規模で使用する場合、真空焼成処理が可能な特別な設備を要することや、設備コストが高くなるなど、工業的な適用が容易ではなかった。
【００１０】
特許文献４及び５のストロンチウム交換クリノプチロライトは、メタンと窒素との吸着速度の差により、これらを効率よく分離できるものであった。しかしながら、これらのストロンチウム交換クリノプチロライトよりも、さらにメタンと窒素とを効率よく吸着分離できる吸着剤も求められている。
【００１１】
本発明では、これらの課題を解決し、従来の天然クリノプチロライト又はカルシウム型のクリノプチロライトよりも、窒素とそれよりも分子径の大きい軽質ガス分子との分離に適したクリノプチロライトを提供すること、及び、この様なクリノプチロライトの製造方法であって、工業的に適用が容易なクリノプチロライトの製造方法を提供することを目的とする。また、従来のストロンチウム交換クリノプチロライトよりも、窒素とそれよりも分子径の大きい軽質ガス分子との分離により適したクリノプチロライト、及び、その工業的な製造方法を提供することを更なる目的とする。
【課題を解決するための手段】
【００１２】
本発明者らは、数多く存在する各種イオン交換型クリノプチロライトの中から、ストロンチウム型クリノプチロライトが窒素の選択的吸着に特に適していることを見出した。さらには、ストロンチウム型クリノプチロライトは、これに存在するアルカリ成分を制御することで、窒素の選択的吸着により優れることを見出した。さらには、真空下での焼成処理等の特別な処理を必要とせず、より簡便な製造方法により、窒素とそれよりも分子径の大きい軽質ガス分子との高い吸着分離特性を発現するストロンチウム型クリノプチロライトが得られることを見出した。
【００１３】
すなわち、本発明は、少なくともイオン交換サイト以外にアルカリ成分を含むストロンチウム型クリノプチロライトである。
【００１４】
以下、本発明のストロンチウム型クリノプチロライトについて詳細に説明する。
【００１５】
本発明は、クリノプチロライト（以下、「クリノ」ともいう）は、そのイオン交換サイトにストロンチウム（Ｓｒ）を有するクリノプチロライト、すなわちストロンチウム型クリノプチロライト（以下、「Ｓｒ型クリノ」とする）である。
【００１６】
さらに、本発明のＳｒ型クリノは、イオン交換サイトにストロンチウムを有し、なおかつ、イオン交換サイト又は細孔若しくはその両者にアルカリ成分を有する。これにより、窒素よりも分子径の大きい軽質ガス分子（以下、「大径分子」）と窒素との分離吸着特性が高くなる。
【００１７】
本発明のＳｒ型クリノは、少なくともイオン交換サイト以外にアルカリ成分を含有する。具体的には、イオン交換サイト以外でアルカリ成分が含有される部位としては、例えば、Ｓｒ型クリノの細孔及び表面を挙げることができる。そのため、本発明のＳｒ型クリノは、その細孔又は表面の少なくともいずれかにアルカリ成分を含有する。細孔や表面など、イオン交換サイト以外に存在するアルカリ成分により、Ｓｒ型クリノの細孔径の制御がされる。これにより、本発明のＳｒ型クリノが窒素の分離特性により優れた吸着剤となる。
【００１８】
アルカリ成分がＳｒ型クリノのイオン交換サイト以外に含有されることは、アルカリ成分及びストロンチウムの含有量が、イオン交換サイト容量よりも多くなっていることから確認することができる。
【００１９】
ここで、「イオン交換サイト」とは、クリノの骨格を構成するアルミニウム上に存在するサイトであって、負に帯電した当該アルミニウムの負電荷を補償するサイトである。当該サイトには、プロトン（Ｈ＋）その他のカチオンが存在することができる。従って、本発明のＳｒ型クリノにおいて、アルカリ成分がイオン交換サイト以外、更にはＳｒ型クリノの細孔又は表面の少なくともいずれかに含有されることは、ストロンチウム及びアルカリ成分の合計電荷量、すなわち各アルカリ成分の価数とｍｏｌ数との積と、及びストロンチウムの価数とｍｏｌ数との積を合計した値をアルミニウムのｍｏｌ数で割った値が１を超えていることから確認することができる。
【００２０】
本発明の本発明のＳｒ型クリノは、そのイオン交換サイト以外にアルカリ成分を含有していればよく、イオン交換サイト及びイオン交換サイト以外の両者にアルカリ成分を含有していてもよい。イオン交換サイトにアルカリ成分が含有される場合、アルカリ成分はイオンである。一方、細孔に含有されるアルカリ成分はイオン、金属又は化合物である。
【００２１】
ここで、本発明におけるアルカリ成分とは、アルカリ金属元素を含むイオン、金属及び化合物の群から選ばれる少なくともいずれかである。アルカリ金属元素は、ナトリウム又はカリウムの少なくともいずれかを挙げることができる。また、アルカリ成分は、ナトリウムであることが好ましい。
【００２２】
本発明のＳｒ型クリノは、Ｓｒ型クリノの重量に対するアルカリ成分の重量（以下、「アルカリ含有量」とする。）が１．６重量％以上、５．０重量％以下、更には３．０重量％以上、４．５重量％以下であることが好ましい。この範囲のアルカリ成分を含有することでＳｒ型クリノの細孔が、より窒素を選択的に吸着しやすい状態になり、窒素の吸着容量及び吸着速度が大きくなり実用的な窒素吸着性能を有する。
【００２３】
アルカリ含有量が１．６重量％以上、３．５重量％未満であれば大型分子と窒素との吸着速度の差がより大きくなりやすい。そのため、上記範囲のアルカリ含有量であることで、大型分子と窒素との吸着時間の差による吸着分離がより顕著になる。吸着時間の差による吸着分離とする際には、アルカリ含有量は１．６重量％以上、更には３．０重量％以上であればよい。
【００２４】
一方、アルカリ含有量が３．５重量％以上であれば大型分子と窒素との吸着容量に差がより大きくなる。そのため、アルカリ含有量が３．５重量％以上、更には３．７重量％以上であることで、大型分子と窒素との吸着容量の差による分離特性が高くなる。吸着容量の差による吸着分離とする際には、アルカリ含有量は５．０重量％以下、更には４．５重量％以下であればよい。
【００２５】
ナトリウムは、Ｓｒクリノの細孔に侵入しやすいため、Ｓｒ型クリノの細孔へ与える影響が大きい。そのため、Ｓｒ型クリノの重量に対するナトリウムの重量（以下、「ナトリウム含有量」とする。）で０．６重量％以上、更には１．０重量％以上、また更には２．０重量％以上であることが好ましい。ナトリウム含有量が０．６重量％以上となることで、大型分子と窒素との吸着容量及び吸着速度の差がより大きくなりやすく、これにより大型分子と窒素との分離特性が高くなりやすい。ナトリウム含有量は５．０重量％以下、更には４．０重量％以下であればよい。
【００２６】
ナトリウム含有量が０．６重量％以上、２．５重量％未満であることで、大型分子と窒素との吸着速度に差が大きくなりやすいため、両者の吸着時間差がより大きくなり、窒素との吸着分離がされやすくなる傾向にある。吸着時間の差による吸着分離とする際には、ナトリウム含有量は１．０重量％以上、更には２．０重量％以上であればよい。
【００２７】
一方、ナトリウム含有量が２．５重量％以上、５．０重量％以下であることで、大型分子と窒素との吸着容量の差が特に大きくなりやすい。更に、ナトリウム含有量は３．５重量％以下であれば、吸着容量に加え、吸着速度差が大きくやすく、実用的な窒素吸着性能を有する。
【００２８】
アルカリ含有量又はナトリウム含有量（重量％）には、イオン交換サイトに含まれるアルカリ成分又はナトリウムの重量も含まれ、これは誘導結合プラズマ分析（Ｉｎｄｕｃｔｉｖｅｌｙ  Ｃｏｕｐｌｅｄ  ｐｌａｓｍ）、ＸＲＦ分析等により測定することができる。
【００２９】
本発明のＳｒ型クリノは、Ｓｒ型クリノの重量に対するストロンチウムの重量（以下、「ストロンチウム含有量」とする。）が３．５重量％以上、更には５．０重量％以上、また更には７．０重量％以上であることが好ましい。ストロンチウム含有量が多くなるほど、Ｓｒ型クリノの窒素吸着特性が高くなる傾向がある。ストロンチウム含有量は１５．０重量％以下、更には１０．０重量％以下、また更には８．５重量％以下であればよい。
【００３０】
また、本発明のＳｒ型クリノに含有されるストロンチウムはそのほとんどがイオン交換サイトに存在する。上記のストロンチウム含有量の場合、Ｓｒ型クリノのストロンチウム交換率は３５ｍｏｌ％以上、更には４０ｍｏｌ％以上、また更には５５ｍｏｌ％以上であることが挙げられる。ストロンチウム交換率は８０ｍｏｌ％以下、更には７０ｍｏｌ％以下であれば、実用的な窒素吸着特性を有した吸着剤となる。
【００３１】
ここで、ストロンチウム交換率「ｍｏｌ％」は、クリノが有するイオン交換サイトのｍｏｌ数（すなわち、クリノの骨格を構成するアルミニウムのモル数）に対する、当該イオン交換サイト上に存在するストロンチウムイオンのｍｏｌ数の割合であり、これは組成分析等で求めることができる。
【００３２】
Ｓｒ型クリノは、そのイオン交換サイトにストロンチウム以外のカチオンが存在していてもよい。ストロンチウム以外のカチオンとして、例えば、プロトン（Ｈ＋）、アルカリ金属イオン及びストロンチウム以外のアルカリ土類金属イオンの群から選ばれる少なくとも１種、更にはナトリウム（Ｎａ＋）、カリウム（Ｋ＋）、マグネシウム（Ｍｇ２＋）及びカルシウム（Ｃａ２＋）の群から選ばれる少なくとも１種、また更にはプロトン（Ｈ＋）、ナトリウム（Ｎａ＋）及びカリウム（Ｋ＋）の少なくとも１種を例示できる。
【００３３】
本発明のＳｒ型クリノの細孔径は非常に微細である。そのため、直接的な測定は難しいが、Ｓｒ型クリノのＢＥＴ比表面積をもってその細孔径の大小を判断することができる。
【００３４】
Ｓｒ型クリノのＢＥＴ比表面積は５ｍ２／ｇ以上、６０ｍ２／ｇ以下、更には５ｍ２／ｇ以上、４５ｍ２／ｇ以下である。ＢＥＴ比表面積がこの範囲であることで、大径分子の吸着、特に窒素に近い分子径を有する大型分子の吸着が抑制されやすくなる。
【００３５】
また、ＢＥＴ比表面積が５ｍ２／ｇ以上、３０ｍ２／ｇ以下、更には１０ｍ２／ｇ以上、３０ｍ２／ｇ以下であれば、本発明のＳｒ型クリノの細孔が窒素の分子径とほぼ同等な細孔径、例えば０．３６ｎｍ以上０．３８ｎｍ以下程度であると考えられ、窒素は吸着されるが、窒素に近い分子径を有する大型分子であっても吸着されにくくなる。そのため、大型分子の吸着容量と、窒素の吸着容量の差が著しく大きくなり、吸着容量によるこれらの分離比が高くなりやすい。これにより、本発明のストロンチウム型クリノプチロライトが、例えば、１時間以上の長時間で吸着剤に窒素を吸着させ、その後、吸着剤を再生するプロセスを繰り返すＰＳＡなどによる吸着分離プロセスに適した吸着特性を有する吸着剤となる。
【００３６】
一方、ＢＥＴ比表面積が３０ｍ２／ｇを超え、６０ｍ２／ｇ以下、更には３０ｍ２／ｇを超え、４５ｍ２／ｇ以下であれば、本発明のＳｒ型クリノの細孔が窒素の分子径よりもやや大きい細孔径、例えば０．３８ｎｍを超え０．４０ｎｍ以下程度であると考えられ、窒素と窒素に近い分子径を有する大型分子とが吸着される。しかしながら、本発明のＳｒ型クリノの分子ふるい効果により、より小さい分子径を有する窒素の吸着が優先的に生じるため、大型分子の吸着速度と、窒素の吸着速度の差が著しく大きくなりやすい。これにより、本発明のストロンチウム型クリノプチロライトが、例えば、１時間未満の長短時間で吸着剤に窒素を吸着させ、その後、吸着剤を再生するプロセスを繰り返すＰＳＡなどによる吸着分離プロセスに適した吸着特性を有する吸着剤となる。
【００３７】
Ｓｒ型クリノのＳｉＯ２／Ａｌ２Ｏ３のモル比はＳｉＯ２／Ａｌ２Ｏ３が１０未満（すなわち、Ｓｉ／Ａｌの原子比で５未満）、更にはＳｉＯ２／Ａｌ２Ｏ３が９．５以下（Ｓｉ／Ａｌの原子比で４．７５以下）を挙げることができる。ＳｉＯ２／Ａｌ２Ｏ３のモル比は５以上（Ｓｉ／Ａｌの原子比で２．５以上）であればよい。
【００３８】
本発明のＳｒ型クリノは、これを窒素の吸着材として、更には窒素を選択的吸着できる窒素吸着材として使用することができる。本発明のＳｒ型クリノは、窒素とそれよりも分子径の大きい軽質ガス分子との分離をするための吸着剤として、更には、窒素を含む、アルゴン、メタン、エタン、プロパン、ブタン及びペンタンの群から選ばれる少なくとも１種、更にはアルゴン又はメタンの少なくともいずれかから窒素を吸着分離するための吸着剤として使用することができる。
【００３９】
以下、本発明の製造方法について説明する。
【００４０】
本発明はイオン交換サイトにストロンチウムを有するクリノプチロライトをアルカリ水溶液に浸漬するアルカリ処理工程、アルカリ処理工程後のクリノプチロライトを１００℃以上、２００℃以下で処理する第一熱処理工程、及び第一熱処理工程後のクリノプチロライトを空気中で３００℃以上、６００℃以下で処理する第二熱処理工程を含むことを特徴とする、ストロンチウム型クリノプチロライトの製造方法である。
【００４１】
アルカリ処理工程に使用するクリノプチロライトは、そのイオン交換サイトにストロンチウム（Ｓｒ）を有するクリノプチロライト、すなわちストロンチウム型クリノプチロライト（Ｓｒ型クリノ）である。Ｓｒ型クリノを使用することで、そのイオン交換サイトにカルシウムを最も多く有するクリノ、いわゆるカルシウム型クリノプチロライトと比べた場合の、大径分子と窒素との吸着分離特性がより高くなる。ストロンチウムは入手が容易であり、工業的な使用が容易なイオンである。そのため、本発明の製造方法では、特別なイオン及びこれに要する特別な設備を使用する必要がない。
【００４２】
Ｓｒ型クリノのイオン交換サイトに有するストロンチウムが多くなるほど、大径分子と窒素との吸着分離特性が高くなりやすい。そのため、アルカリ処理工程に使用するＳｒ型クリノのストロンチウム交換率は３５ｍｏｌ％以上、更には５０ｍｏｌ％以上、また更には６０ｍｏｌ％以上、また更には７０ｍｏｌ％以上であることが好ましい。
【００４３】
アルカリ処理工程に使用するＳｒ型クリノは、そのイオン交換サイトにストロンチウム以外のカチオンが存在していてもよい。例えば、プロトン（Ｈ＋）、アルカリ金属イオン及びストロンチウム以外のアルカリ土類金属イオンの群から選ばれる少なくとも１種、更にはナトリウム（Ｎａ＋）、カリウム（Ｋ＋）、マグネシウム（Ｍｇ２＋）及びカルシウム（Ｃａ２＋）の群から選ばれる少なくとも１種、また更にはプロトン（Ｈ＋）、ナトリウム（Ｎａ＋）及びカリウム（Ｋ＋）の少なくとも１種がイオン交換サイトに存在していてもよい。
【００４４】
アルカリ処理工程で使用するＳｒ型クリノの形状は、粉末又は成形体のいずれの形状であってもよい。成形体としては、シリカ、アルミナ及び粘土鉱物の群から選ばれる少なくとも１種の無機系バインダーとＳｒ型クリノとを含み、円柱状、球状、三つ葉型、リング状及び楕円状の群から選ばれる少なくとも１種の形状を有するものを挙げることができる。成形体は無機系バインダー以外に、カルボキシメチルセルロース又はポリビニルアルコールなどの有機系の成形助剤を含んでいてもよい。成形体は、粉末と無機系バインダーとを混合、成形後、これを６００℃以上、８００℃以下、更には７００℃以上、８５０℃以下で焼成することで得ることができる。
【００４５】
クリノの種類には天然に産出したクリノ（以下、「天然クリノ」とする）、及び化学的に合成されたクリノ（以下、「合成クリノ」とする）がある。Ｓｒ型クリノは、天然クリノ又は合成クリノをストロンチウムでイオン交換するイオン交換工程を有する製造方法により得られる。しかしながら、アルカリ処理工程で使用するＳｒ型クリノは、合成クリノをストロンチウムでイオン交換したクリノプチロライト（以下、「Ｓｒ型合成クリノ」とする）であることが好ましい。Ｓｒ型合成クリノを用いることで、天然クリノよりも均質な物性のものが得られることに加え、窒素の吸着量がより高くなりやすい。
【００４６】
Ｓｒ型合成クリノは、合成クリノをストロンチウムでイオン交換するイオン交換工程を有する製造方法により得ることができる。
【００４７】
合成クリノは、以下の式（１）で表される合成クリノであることが好ましい。
【００４８】
ｘ（Ｋ，Ｎａ）２Ｏ・Ａｌ２Ｏ３・ｙＳｉＯ２・ｚＨ２Ｏ        ・・・（１）
（但し、０．８≦ｘ≦１．２，７≦ｙ≦１２，０≦ｚ，０．５≦Ｋ／（Ｋ＋Ｎａ）≦０．９８）
【００４９】
さらに、合成クリノは、ケイ酸アルカリとアルミニウム塩から得られた無定形アルミノシリケートゲル、水、及びアルカリ金属水酸化物を混合し、モル比で、
ＳｉＯ２／Ａｌ２Ｏ３＝８〜２０
ＯＨ／ＳｉＯ２＝０．２５〜０．５
Ｋ／（Ｋ＋Ｎａ）＝０．５〜０．９
Ｈ２Ｏ／ＳｉＯ２＝１０〜１００
である混合物（以下、「原料混合物」とする）を得、得られた原料混合物を種晶の存在下で攪拌しながら１００℃以上、２００℃以下でクリノを結晶化する結晶化工程を有する製造方法により得られた合成クリノであることがより好ましく、更に当該方法により得られ、なおかつ上記式（１）の組成の合成クリノであることが更に好ましい。
【００５０】
イオン交換工程では、クリノとストロンチウム溶液とを２気圧未満、更には常圧で接触させればよい。これにより、クリノの粉末物性が変化することなく、クリノのイオン交換サイトにストロンチウムイオンが導入される。
【００５１】
ここで、「常圧」とは、減圧や加圧等をしない状態における圧力であり、更には１気圧程度（１０１３２５±１００Ｐａ）である。
【００５２】
イオン交換を行う温度は４０℃以上、１００℃以下、更には６０℃以上、１００℃以下であればよい。
【００５３】
ストロンチウム溶液は、ストロンチウムイオン（Ｓｒ２＋）を含む溶液であればよく、塩化ストロンチウム又は硝酸ストロンチウム少なくともいずれかを含む水溶液を挙げることができる。ストロンチウム溶液は、ストロンチウムイオン（Ｓｒ２＋）及びナトリウム（Ｎａ＋）を含む水溶液であることが好ましい。これにより、イオン交換工程におけるストロンチウムのイオン交換率が制御しやすくなる。
【００５４】
合成クリノを使用する場合、粉末状の合成クリノをイオン交換してもよいが、合成クリノを成形体とした後にイオン交換をしてもよい。
【００５５】
イオン交換工程の後のＳｒ型クリノは、不純物を除去するためにこれを純水等で洗浄してもよい。
【００５６】
アルカリ処理工程では、Ｓｒ型クリノをアルカリ水溶液に浸漬する。Ｓｒ型クリノを浸漬することより、Ｓｒ型クリノの細孔が制御され、大径分子と窒素との分離特性が従来のカルシウム型のクリノプチロライトよりも顕著に高くなる。さらに、窒素に近い分子径を有する大型分子と窒素との分離特性が、従来のＳｒ型クリノよりも高くなる。
【００５７】
アルカリ水溶液とは、アルカリ金属水酸化物、珪酸アルカリ化合物及びアルミン酸アルカリ化合物の群から選ばれる少なくとも一種を含む水溶液、更には水酸化リチウム、水酸化ナトリウム、水酸化カリウム、珪酸ナトリウム、珪酸カリウム、アルミン酸ナトリウム及びアルミン酸カリウムの群から選ばれる少なくとも１種を含む水溶液、また更には水酸化ナトリウム、アルミン酸ナトリウム及び珪酸ナトリウムの群から選ばれる少なくとも１種を含む水溶液である。
【００５８】
アルカリ水溶液中のアルカリ濃度は０．５重量％以上、３重量％以下、更には０．５重量％以上、２重量％以下、また更には０．５重量％以上、１．５重量％以下である。アルカリ濃度がこの範囲であることで、得られるＳｒ型クリノの吸着分離特性がより高くなる。
【００５９】
アルカリ水溶液のアルカリ濃度（重量％）は、アルカリ水溶液に含まれるアルカリ金属及びアルカリ土類金属を酸化物換算で求めた場合の値である。例えば、アルカリ金属がナトリウムの場合、ナトリウムをＮａ２Ｏとした場合のアルカリ水溶液のＮａ２Ｏ濃度の値（重量％）である。
【００６０】
アルカリ処理は５分以上、５時間以下、アルカリ水溶液中にＳｒ型クリノを浸漬すればよい。浸漬は、例えば、アルカリ水溶液にＳｒ型クリノを混合し、これを静置すればよい。これにより、攪拌等の追加のエネルギーを必要とすることなく、吸着分離特性に優れたＳｒ型クリノを得ることができる。
【００６１】
第一熱処理工程では、アルカリ処理工程を経たＳｒ型クリノを１００℃以上、２００℃以下、更には１００℃以上、１８０℃以下で処理する。これにより、アルカリ成分がＳｒ型クリノの細孔をはじめとする各部に固定化され、大径分子と窒素との吸着分離特性が更に高くなる。
【００６２】
大気又は空気流通下で、乾燥機又固定床式の流通法で第一熱処理工程を行うことで上記の効果は得られやすくなる。工業的規模での装置が簡便になるため、第一処理工程は空気流通過下で行うことが好ましい。
【００６３】
第二熱処理工程では、第一熱処理工程後のＳｒ型クリノを空気中で３００℃以上、６００℃以下で処理する。これにより、窒素の吸着分離特性に優れたＳｒ型クリノが得られることに加え、当該工程に必要とする装置が簡単になる。これにより、本発明の製造方法が工業的に適用しやすくなる。
【００６４】
第二熱処理工程は、空気を吹き込みながら処理することが好ましく、流速０．０５ｍ／ｓ以上又は流量２０Ｌ／ｍｉｎ以上もしくはその両者を満たして処理することがより好ましい。これにより、Ｓｒ型クリノを大量に製造した場合であっても、得られるＳｒ型クリノの窒素吸着特性のバラツキが抑制される傾向にある。第二熱処理工程において適用する熱処理の方式により、空気の制御は異なる。例えば、管状型の炉を用いた熱処理では流速を制御すること、箱型の炉を用いた熱処理では流量を制御することが挙げられる。第二熱処理工程においては上記の流速又は流量のいずれかを満たす条件で熱処理することで、簡便に均質なＳｒ型クリノを得ることができる。
【００６５】
第二熱処理工程で使用する空気は、露点が−３０℃以下の空気、更には−４０℃以下の空気であることが好ましく、実質的に水分を含まないものであることが好ましい。このような空気として脱水空気を挙げることができる。
【００６６】
本発明の製造方法においては、アルカリ処理工程後のＳｒ型クリノを溶媒と混合する洗浄工程を有していてもよく、第一熱処理工程には、洗浄工程後のクリノプチロライトを供してもよい。アルカリ処理工程と第一熱処理工程の間に洗浄工程を経ることにより、Ｓｒ型クリノの細孔を窒素の分子径よりもやや大きい細孔径、例えば０．３８ｎｍを超え０．４０ｎｍ以下程度、とすることができる。具体的な洗浄工程としては、アルカリ処理後のＳｒ型クリノを溶媒中に混合し、これを撹拌することが挙げられる。溶媒としてアルコール又は水の少なくともいずれか、更には水、また更には純水を挙げることができる。
【００６７】
Ｓｒ型クリノと溶媒との混合は、０℃以上、９０℃以下、更には５０℃以上、７０℃以下を挙げることができる。
【００６８】
また、Ｓｒ型クリノと溶媒との比は、溶媒の重量に対するＳｒ型クリノの重量で、３０重量％以下、更には１５重量％以下、また更には１０重量％以下を挙げることができる。なお、Ｓｒ型クリノと溶媒との混合は複数回行うことで、Ｓｒ型クリノの細孔径のより厳密な制御ができる。
【発明の効果】
【００６９】
本発明により、従来の天然クリノプチロライト又はカルシウム型のクリノプチロライトよりも、窒素とそれよりも分子径の大きい軽質ガス分子との分離に適したクリノプチロライトを提供することができる。
【００７０】
さらに、本発明により、従来のストロンチウム交換クリノプチロライトよりも、窒素とそれよりも分子径の大きい軽質ガス分子との分離により適したクリノプチロライトを提供することができる。
【００７１】
本発明のストロンチウム交換クリノプチロライトは、アルカリ成分が３．５重量％以上、更にはナトリウム含有量が２．５重量％以上であることで、大型分子、特に窒素の分子径に近い大型分子と窒素とを吸着容量の差により、これを分離することができる。一方、アルカリ含有量が３．５重量％未満、更にはナトリウム含有量が２．５重量％未満であることで本発明のストロンチウム交換クリノプチロライトは大型分子、特に窒素の分子径に近い大型分子と窒素とを吸着速度の差により、これを分離することができる。
【００７２】
本発明により、窒素とそれよりも分子径の大きい軽質ガス分子との分離に適したクリノプチロライトの製造方法であって、工業的に適用が容易なクリノプチロライトの製造方法を提供することができる。
【００７３】
また、本発明のストロンチウム型クリノプチロライトは、窒素よりも分子径の大きい軽質ガス分子と窒素との吸着分離特性が高いストロンチウムイオン交換クリノプチロライトとして提供することができる。
【００７４】
そのため、本発明のストロンチウム型クリノプチロライトは窒素よりも分子径の大きい軽質ガス分子と窒素とを含む混合ガスから、窒素を選択的吸着できる窒素吸着材として使用することができる。
【図面の簡単な説明】
【００７５】
【図１】実施例１のＳｒ型クリノを用いて得られた窒素とアルゴンの吸着等温線である。
【図２】実施例４の窒素とメタンの吸着時間と吸着量の関係である（●：窒素、□メタン）。
【実施例】
【００７６】
以下、実施例により本発明をさらに具体的に説明する。しかしながら、本発明はこれに限定されるものではない。
【００７７】
（組成分析）
試料をフッ酸溶液及び硝酸を用いて溶解し、ＩＣＰ−ＡＥＳ（装置名：ＯＰＴＩＭＡ３０００ＤＶ、ＰＥＲＫＩＮ  ＥＬＭＥＲ社製）により、その組成を測定した。
【００７８】
Ｓｒ２＋、Ｎａ＋、Ｋ＋（以下、「カチオン」とする）を測定し、ストロンチウム含有量、ナトリウム含有量、及びアルカリ含有量（重量％）を求めた。また、これらの全量に対する各カチオンの割合をｍｏｌ％で算出し、これに対するＳｒ２＋のｍｏｌ％をもってストロンチウム交換率とした。
【００７９】
（ＳｉＯ２／Ａｌ２Ｏ３のモル比）
組成分析と同様な方法でＩＣＰ−ＡＥＳにより、Ｓｉ及びＡｌを測定した。これらの値からＳｉＯ２／Ａｌ２Ｏ３のモル比を求めた。
【００８０】
（クリノプチロライトの結晶含有率）
クリノプチロライトの結晶含有率の測定は、粉末Ｘ線回折により行った。測定は、Ｘ線回折装置（装置名：ＭＸＰ３、マックサイエンス社製）を使用して２θ＝３〜４０°の回折ピークを測定した。得られた粉末Ｘ線回折図から、クリノプチロライトのピークと不純物相のピークの比を求め、当該ピークの比に基づき結晶含有率を算出した。なお、ＣＯＬＬＥＣＴＩＯＮ  ＯＦ  ＳＩＭＵＬＡＴＥＤ  ＸＲＤ  ＰＯＷＤＥＲ  ＰＡＴＴＥＲＮＳ  ＦＯＲ  ＺＥＯＬＩＴＥＳ  、Ｆｉｆｔｈ  Ｒｅｖｉｓｅｄ  Ｅｄｉｔｉｏｎ  ２００７、ＥＬＳＥＶＩＡ  の２０６〜２０７頁のＨＥＵ型ゼオライトのＸ線回折データをクリノプチロライトとし、これとの対比により試料の同定を行った。
【００８１】
（ＢＥＴ比表面積）
ＢＥＴ比表面積は市販のＢＥＴ比表面測定装置（装置名：ＢＥＬＳＯＲＰ  ２８ＳＡ、日本ベル株式会社製）を用いて測定した。試料を０．５〜１ｍｍに整粒した後、前処理として３５０℃で２時間、真空下で加熱処理した。吸着温度は液体窒素温度（−１９６℃）として吸着等温線を測定し、ＢＥＴプロットにおいて相対圧力０〜０．１の範囲でＢＥＴ比表面積を計算した。
【００８２】
（窒素およびアルゴン平衡吸着量）
窒素およびアルゴン平衡吸着量は市販の装置（ＢＥＬＳＯＲＰ  ２８ＳＡ及びＢＥＬＳＯＲＰ  ＨＰ、日本ベル株式会社製）を用いて測定した。試料を０．５〜１ｍｍに整粒した後、前処理として３５０℃で２時間、真空下で加熱処理した。吸着温度２５℃において、７６０ｍｍＨｇにおける窒素およびアルゴン平衡吸着量を測定し、窒素／アルゴンの吸着量比を算出した。
【００８３】
（窒素およびメタン吸着時間）
窒素およびメタンの吸着速度は市販の装置（ＢＥＬＳＯＲＰ  ＨＰ、日本ベル株式会社製）を用いて測定した。前処理として、試料を直径１．５ｍｍの円柱状の成形体とし、これを３５０℃で２時間、真空下で加熱処理した。前処理後の試料について、試料ガスの平衡吸着圧力（２００〜４５０ｋＰａ）における平衡吸着量、及び、平衡吸着量に達するまでの時間を測定した。吸着温度は２５℃とした。測定開始から平衡吸着量の半分の吸着量に達する時間を測定し、当該時間（秒）を試料ガスの吸着時間とした。試料ガスには窒素ガス又はメタンガスを用い、メタンの吸着時間に対する窒素の吸着時間（以下、「メタン／窒素吸着時間比」とする。）を求めた。
【００８４】
合成例１
純水、水酸化ナトリウム水溶液、水酸化カリウム水溶液及びケイ酸ソーダと硫酸アルミニウムから調製した無定形アルミノシリケートゲルを下記の組成となるように混合し、原料混合物を得た。
【００８５】
ＳｉＯ２／Ａｌ２Ｏ３＝１１．７
ＯＨ／ＳｉＯ２＝０．３４
Ｋ／（Ｋ＋Ｎａ）＝０．７０
Ｈ２Ｏ／ＳｉＯ２＝１５
【００８６】
得られた原料混合物に、原料混合物の重量に対して２重量％の天然クリノプチロライトを種晶として加え、攪拌しながら１５０℃で７２時間加熱して結晶化させた。結晶化後、冷却、濾過、洗浄、及び乾燥して粉末状のＮａ，Ｋ型クリノプチロライトを得た。
【００８７】
得られたＮａ，Ｋ型クリノプチロライトは、ＳｉＯ２／Ａｌ２Ｏ３＝９．６、（Ｎａ，Ｋ）２Ｏ／Ａｌ２Ｏ３＝０．９９、Ｋ／（Ｋ＋Ｎａ）＝０．９０であった。
【００８８】
得られたＮａ，Ｋ型クリノプチロライトは、Ｘ線回折測定においてクリノプチロライト以外に帰属できるピークはなく、そのクリノプチロライトの結晶含有率は１００％であった。また、得られた合成クリノプチロライトの細孔直径３〜１０，０００ｎｍの範囲の細孔容積は０．８８ｍＬ／ｇ、平均細孔直径は４１０ｎｍであった。
【００８９】
当該クリノプチロライト粉末１００重量部に対して、アタパルジャイト粘土１５重量部、カルボキシメチルセルロース（ＣＭＣ）４重量部、及び適量の水を添加し、これを混合・混練して混練物を得た。
【００９０】
得られた混練物を直径１．５ｍｍの円柱状に押出し成形したのち、１００℃で乾燥し、これを焼成してクリノプチロライト成形体を得た。焼成は、箱型のマッフル炉に脱水空気を２５Ｌ／ｍｉｎ導入しながら、６００℃で３時間行った。
【００９１】
１ｍｏｌ／ＬのＳｒＣｌ２、０．１４ｍｏｌ／ＬのＮａＣｌを含むＳｒイオン交換液を調製した。調製したＳｒイオン交換液１１．２Ｌに、得られたクリノプチロライト成形体４３１ｇを添加し、６０℃、２時間撹拌してＳｒイオン交換を行い、その後、１５．６ＬのＳｒイオン交換液によりＳｒイオン交換を行った。得られたＳｒ型クリノ成形体の組成は、Ｓｒ８１．０ｍｏｌ％、Ｎａ８．３ｍｏｌ％、及びＫ１０．７ｍｏｌ％であり、ストロンチウム交換率は８１．０ｍｏｌ％であった。また、アルミニウムのｍｏｌ数に対するアルカリ成分とストロンチウムとの合計電荷を｛２×（Ｓｒのｍｏｌ数）＋１×（Ｎａのｍｏｌ数）＋１×（Ｋのｍｏｌ数）｝／（Ａｌのｍｏｌ数）から求めた。当該モル比（以下、「（２Ｓｒ＋Ｎａ＋Ｋ）／Ａｌモル比」とする。）は１．０であった。これにより本合成例のＳｒ型クリノはＳｒ，Ｎａ，及びＫがそのイオン交換サイトに存在していることが確認できた。また、アルカリ含有量は１．５重量％（ナトリウム含有量：０．５重量％、カリウム含有量：１．０重量％）、及びストロンチウム含有量は８．６重量％であった。
【００９２】
得られたストロンチウム型クリノプチロライト成形体のＢＥＴ比表面積は６２．０ｍ２／ｇであった。窒素吸着量は２１．９Ｎｍｌ／ｇ、アルゴン吸着量は１２．９Ｎｍｌ／ｇであり、窒素／アルゴン吸着量比は１．７であった。
【００９３】
実施例１
Ｎａ２Ｏ濃度で１．０重量％となるように、水酸化ナトリウムを純水に溶解しアルカリ水溶液とした。当該アルカリ水溶液８０ｇに合成例１で得られた成形体２０ｇを６０℃で３時間、静置で浸漬してアルカリ処理を行った。
【００９４】
アルカリ処理後、アルカリ水溶液から成形体を回収し、これを１２０℃で１６時間で処理した。
【００９５】
当該処理後、箱型のマッフル炉に露点が−４０℃の空気を２５Ｌ／ｍｉｎの流量で導入しながら、５００℃で２時間焼成を行いた。これにより、本実施例のＳｒ型クリノプチロライト成形体を得た。
【００９６】
得られたＳｒ型クリノプチロライト成形体のストロンチウム含有量は８．１重量％、アルカリ含有量は３．８重量％（ナトリウム含有量：２．７重量％、カリウム含有量：１．１重量％）、及び、ＳｉＯ２／Ａｌ２Ｏ３のモル比は９．５であり、なおかつ、ＢＥＴ比表面積は２４．５ｍ２／ｇであった。また、ストロンチウム交換率は５５．９ｍｏｌ％であった。さらに、（２Ｓｒ＋Ｎａ＋Ｋ）／Ａｌモル比は１．４であった。結果を表１に示す。
【００９７】
また、本実施例のＳｒ型クリノプチロライト成形体の窒素吸着量は１３．８Ｎｍｌ／ｇ、アルゴン吸着量は６．１Ｎｍｌ／ｇであり、窒素／アルゴン吸着量比は２．３であった。結果を表２に示す。
【００９８】
実施例２
Ｎａ２Ｏ濃度で１．０重量％となるように、アルミン酸ナトリウムを純水に溶解したこと以外は実施例１と同様な方法で本実施例のＳｒ型クリノプチロライト成形体を得た。
【００９９】
得られたＳｒ型クリノプチロライト成形体のストロンチウム含有量は７．５重量％、アルカリ含有量は３．７重量％（ナトリウム含有量：２．５重量％、カリウム含有量：１．２重量％）、及びＳｉＯ２／Ａｌ２Ｏ３のモル比は８．３であり、なおかつ、ＢＥＴ比表面積は２４．７ｍ２／ｇであった。また、ストロンチウム交換率は５５．１ｍｏｌ％であった。また、（２Ｓｒ＋Ｎａ＋Ｋ）／Ａｌモル比が１．２であった。結果を表１に示す。
【０１００】
本実施例のＳｒ型クリノプチロライト成形体の窒素吸着量は１５．２Ｎｍｌ／ｇ、アルゴン吸着量は７．４Ｎｍｌ／ｇであり、窒素／アルゴン吸着量比は２．１であった。結果を表２に示す。
【０１０１】
実施例３
Ｎａ２Ｏ濃度で１．０重量％となるように、水酸化ナトリウムを純水に溶解しアルカリ水溶液とした。当該アルカリ水溶液８０ｇに合成例１で得られた成形体２０ｇを６０℃で３時間、静置で浸漬してアルカリ処理を行った。アルカリ処理後の成形体を、６０℃、３００ｇの純水中に混合、攪拌した後、固液分離して成形体を回収した。回収した成形体は再度、混合、攪拌及び固液分離した。当該成形体を回収し、これを、大気中、１１０℃、１２時間で処理した。
【０１０２】
当該処理後、箱型のマッフル炉に露点が−４０℃の空気を２５Ｌ／ｍｉｎの流量で導入しながら、５００℃で２時間焼成を行いた。これにより、本実施例のＳｒ型クリノプチロライト成形体を得た。
【０１０３】
得られたＳｒ型クリノプチロライト成形体のストロンチウム交換率は７．７重量％、アルカリ含有量は３．３重量％（ナトリウム含有量：２．２重量％、カリウム含有量：１．１重量％）、及び、ＳｉＯ２／Ａｌ２Ｏ３のモル比は９．２であり、なおかつ、ＢＥＴ比表面積は４２．６ｍ２／ｇであった。また、ストロンチウム交換率は５８．９ｍｏｌ％であった。また、（２Ｓｒ＋Ｎａ＋Ｋ）／Ａｌモル比が１．２であった。結果を表１に示す
【０１０４】
【表１】
2014240345.tif 000002
【０１０５】
実施例１及び２においては、アルカリ含有量及びナトリウム含有量が変化してもＢＥＴ比表面積の変化が少ない。これに対し、実施例３では、実施例１及び実施例２と比べ、著しくＢＥＴ比表面積が大きくなることが確認できた。これらの実施例においては、ＢＥＴ比表面積は窒素の吸着により測定している。これらの結果より、アルカリ成分が３．５重量％以上、更にはナトリウム含有量が２．５重量％以上である実施例１及び２と、アルカリ含有量が３．５重量％未満、更にはナトリウム含有量が２．５重量％未満の実施例３とでは窒素の吸着挙動が大きく変化することが確認できた。
【０１０６】
なお、実施例２ではアルミン酸ナトリウムによるアルカリ処理をしているため、Ａｌが増加したためにＳｉＯ２／Ａｌ２Ｏ３のモル比が低下した。
【０１０７】
【表２】
2014240345.tif 000003
【０１０８】
これらの実施例より、窒素／アルゴン吸着量比が２以上と、イオン交換サイト以外にアルカリ成分を含有しない合成例１に比べ、本発明のＳｒ型クリノは吸着量による窒素とアルゴンの分離比が高くなることが確認できた。
【０１０９】
実施例４
実施例３のＳｒ型クリノプチロライト成形体を用い、メタン／窒素吸着時間比を測定した。結果を表３に示す。
【０１１０】
【表３】
2014240345.tif 000004
【０１１１】
合成例１と比べ、実施例４は窒素及びメタンの吸着時間が長くなり、いずれの吸着速度も遅くなったことが確認できた。また、特に窒素の吸着速度の低下と比べ、メタンの吸着速度が著しく遅くなることが確認できた。これにより窒素とメタンの吸着時間比が大きくなり、本発明のＳｒ型クリノは吸着速度によるメタンと窒素との分離特性が高いことが確認できた。
【図１】
2014240345.tif 000005
【図２】
2014240345.tif 000006